(57)【要約】【課題】インク用ポリマー分散剤、分散液、および分散液を調製する工程の提供。【解決手段】ポリマー分散剤であって、成分：ｉ）（メタ）アクリル酸ベンジル；成分ｉｉ）（メタ）アクリル酸プロピレングリコールを少なくとも含むモノマー組成物の共重合により得られ、または得ることができ；ここで、成分ｉ）の成分ｉｉ）に対する重量比が１０：１を超えるポリマー分散剤。【選択図】なし。【特許請求の範囲】
【請求項１】
成分：
ｉ）（メタ）アクリル酸ベンジル；
ｉｉ）（メタ）アクリル酸プロピレングリコール
を少なくとも含むモノマー組成物の共重合により得られた、または得ることができるポリマー分散剤であって；
ここで、成分ｉ）の成分ｉｉ）に対する重量比が１０：１を超えるポリマー分散剤。
【請求項２】
成分ｉ）の成分に対するｉｉ）の重量比が１１：１から１００：１である、請求項１に記載のポリマー分散剤。
【請求項３】
成分ｉ）の成分に対するｉｉ）の重量比が１１：１から５０：１である、請求項１に記載のポリマー分散剤。
【請求項４】
成分ｉ）がメタクリル酸ベンジルを含む、請求項１から３のいずれか一項に記載のポリマー分散剤。
【請求項５】
成分ｉ）が４０から９５部存在し；
成分ｉｉ）が０．１から９部存在し；
ここで、部はすべて重量による、
請求項１から４のいずれか一項に記載のポリマー分散剤。
【請求項６】
前記モノマー組成物が、
成分ｉｉｉ）それぞれ１個または複数のイオン性基を有する１種または複数のエチレン性不飽和親水性モノマー、をさらに含む、請求項１から５のいずれか一項に記載のポリマー分散剤。
【請求項７】
成分ｉｉｉ）がメタクリル酸であるか、またはメタクリル酸を含む、請求項６に記載のポリマー分散剤。
【請求項８】
前記モノマー組成物が２重量部以下のマクロモノマーを含み、前記モノマー成分の部すべての和が１００重量部である、請求項１から７のいずれか一項に記載のポリマー分散剤。
【請求項９】
微粒子固体、液体媒体および請求項１から８のいずれか一項に記載のポリマー分散剤を含む分散液。
【請求項１０】
前記ポリマー分散剤が微粒子固体の周囲で架橋している、請求項９に記載の分散液。
【請求項１１】
前記微粒子固体が顔料である、請求項９または１０に記載の分散液。
【請求項１２】
前記顔料が、Ｃ．Ｉ．ピグメントイエロー１、２、３、５、６、１０、１２、１３、１４、１６、１７、６２、６５、７３、７４、７５、８１、８３、８７、９０、９３、９４、９５、９７、９８、９９、１００、１０１、１０４、１０６、１０８、１０９、１１０、１１１、１１３、１１４、１１６、１１７、１２０、１２１、１２３、１２４、１２６、１２７、１２８、１２９、１３０、１３３、１３６、１３８、１３９、１４７、１４８、１５０、１５１、１５２、１５３、１５４、１５５、１６５、１６６、１６７、１６８、１６９、１７０、１７１、１７２、１７３、１７４、１７５、１７６、１７７、１７９、１８０、１８１、１８２、１８３、１８４、１８５、１８７、１８８、１９０、１９１、１９２、１９３、１９４から選択される、請求項１１に記載の分散液。
【請求項１３】
前記顔料がＣ．Ｉ．ピグメントイエロー７４および／またはＣ．Ｉ．ピグメントイエロー１５５である、請求項１２に記載の分散液。
【請求項１４】
請求項９から１３のいずれか一項に記載の分散剤および液体ビヒクルを含むインク。
【請求項１５】
請求項１４に記載のインクジェット印刷インク。
【請求項１６】
請求項１５に記載のインクを含む槽を備えるインクジェット印刷機カートリッジ。
【請求項１７】
請求項１６に記載のカートリッジを備えるインクジェット印刷機。
【請求項１８】
請求項１４または１５に記載のインクを用いて印刷された基材。
【請求項１９】
請求項１から８のいずれか一項に記載の前記ポリマー分散剤、微粒子固体および液体媒体を含む組成物を分散させるステップを含む分散液を調製する工程。
【請求項２０】
インクジェット印刷インクを調製するための、請求項１から８のいずれか一項に記載のポリマー分散剤の使用。
【発明の詳細な説明】
【技術分野】
【０００１】
本発明は、ポリマー分散剤に関し、さらに、ポリマー分散剤、微粒子固体（特に顔料）および液体媒体を含む分散液に関する。これらの分散液は、インクジェット印刷インクを調製するのに特に適している。本発明はまた、前記分散液を調製する工程およびインクジェット印刷インクを調製するためのポリマー分散剤の使用に関する。本発明に記載される分散剤は、特に黄色顔料（例えばＣ．Ｉ．ピグメントイエロー７４およびＣ．Ｉ．ピグメントイエロー１５５）の安定な分散液に適する。
【背景技術】
【０００２】
インクは、多くの場合、使用される色素の種類に応じて２つの種類のうちの１つである。染料系インクは、多くの場合、液体ビヒクルに溶解した染料を含む。顔料インキは、液体ビヒクル中で微粒子形態に分散した顔料を含む。顔料インキは、染料系インクより良好なオゾン堅牢性および耐光性を有する傾向がある。しかし、顔料が微細な粒子の形態をしているので、インクの保存中、および／または、インクの使用中（例えば、印刷中）、粒子は凝集または凝析する傾向がある。インクが基材に印刷される前のそのような凝集または凝析は、特に、印刷機ノズルが非常に小さく、サイズの大きい粒子状物質による閉塞を受けやすいインクジェット印刷インクにおいては、決して望ましくない。したがって、インクジェット分野において、サブミクロン寸法の顔料分散を提供し、これらの顔料分散のコロイド安定性を高めようと試みる多大の努力が払われてきた。
また、特に普通紙に印刷されたとき、高い光学濃度（ＯＤ）を呈する顔料インキを提供することが望ましい。
【０００３】
顔料分散液は、多くの場合、分散剤によってコロイド状に安定化される。
分散剤は分散または微砕工程において効果的であることが望ましい。サブミクロン粒径へのより迅速な微砕（例えば摩砕）は、かなりのエネルギーを節約し、またその結果として、目標寸法より著しく小さい粒径を有する顔料粒子が減少する場合がある。目標寸法をはるかに下回る粒子は、多くの場合、微粉と称される。
顔料系インクは、基材に印刷されたとき、多くの場合、基材表面にしっかりと固定されていない最終画像を生ずる。顔料系インクからの印刷物は、多くの場合、不十分な摩擦堅牢性、耐水性またはハイライトマーカー滲み堅牢性を示す。
【０００４】
本発明者ら自身の検討において、Ｃ．Ｉ．ピグメントイエロー、特にＣ．Ｉ．ピグメントイエロー１５５およびＣ．Ｉ．ピグメントイエロー７４は、インクジェット印刷インクを調製するための適切に小さい粒径に分散させるのが特に困難であると判明した。本発明者らの検討において、およそ１００ｎｍの平均粒径を有するＣ．Ｉ．ピグメントイエロー７４分散液の調製に必要とされる摩砕時間は、多くの場合、同一の平均粒径で、シアン、マゼンタおよびブラック顔料についてよりも２倍も長くなる場合がある。これは、必要とする摩砕エネルギーの供給においてかなりのコストを意味する。
Ｃ．Ｉ．ピグメントイエロー７４顔料の分散液は、比較的不十分なコロイド安定性を有する傾向があり、その結果、保存中および／または印刷機中で、凝析、粒径成長および沈降することが知られている。そのようなことは、例えば、特許文献１によって認識されている。
本発明者らの検討において、分散液のコロイド不安定性は、高い保存温度で、より長い保存時間にわたって、また水混和性有機液体に対してより小さい比率の水を含む液体ビヒクル中でより顕著であることがわかった。
上記の問題のために、インクジェット印刷インクにおいてＣ．Ｉ．ピグメントイエローの性能および採用は限定されている。
【先行技術文献】
【特許文献】
【０００５】
【特許文献１】国際公開第２０１０／０６８７７６号
【発明の概要】
【発明が解決しようとする課題】
【０００６】
商業上、１つまたは複数の上述の問題の少なくとも一部を解決する、顔料インキ（特に顔料Ｃ．Ｉ．ピグメントイエロー７４および１５５を含むインク）を調製するために使用することができる分散剤の必要性がなお存在する。
【課題を解決するための手段】
【０００７】
本発明の第１の態様によると、成分：
ｉ）（メタ）アクリル酸ベンジル；
ｉｉ）（メタ）アクリル酸プロピレングリコール
を少なくとも含むモノマー組成物の共重合により得られ、または得ることができるポリマー分散剤であって；
ここで、成分ｉ）と成分ｉｉ）の重量比が１０：１を超えるポリマー分散剤が提供される。
【０００８】
［定義］
断りが明示されない限り、本特許において、「ａ」および「ａｎ」という語は、１つまたは複数の項目を使用する可能性を含むことを意味する。
【０００９】
［成分ｉ）（メタ）アクリル酸ベンジル］
（メタ）アクリル酸ベンジルは、構造：
【００１０】
【化１】
2015520013.tif 000002
［式中、Ｒは、Ｈ、またはより好ましくはメチルである。］を有する。
【００１１】
成分ｉ）は、メタクリル酸ベンジル、アクリル酸ベンジルまたはその混合物を含んでいてもよい。好ましくは、成分ｉ）はメタクリル酸ベンジルを含む。さらなる好ましい事例において、成分ｉ）はメタクリル酸ベンジルである。
好ましくは、成分ｉ）は、少なくとも４０重量部、より好ましくは少なくとも５０重量部、さらに好ましくは少なくとも５５重量部、特に少なくとも６０重量部、特に少なくとも６５重量部、とりわけ少なくとも７０重量部存在する。
好ましくは、成分ｉ）は、９５重量部以下、好ましくは９０重量部以下、特に８５重量部以下で存在する。
成分ｉ）の量について特に好ましい範囲は、４０から９５、５０から９０、６０から９０、６５から９０および７０から９０重量部である。
好ましくは、これらの部は、メタクリル酸ベンジルの量を意味する。
【００１２】
［成分ｉｉ）（メタ）アクリル酸プロピレングリコール］
（メタ）アクリル酸プロピレングリコールはいくつかの異性体の形態で存在し、そのすべてが本明細書の記載および特許請求の範囲において有効である。
また、（メタ）アクリル酸２−ヒドロキシプロピルおよびモノ（メタ）アクリル酸プロピレングリコールは、一般に同じモノマーに帰属する名称である。
好ましくは、（メタ）アクリル酸プロピレングリコールは、すぐ下に示す異性体構造：
【００１３】
【化２】
2015520013.tif 000003
［式中、Ｒは、Ｈ、またはより好ましくはＣＨ３である。］の一方または両方を含み、より好ましくは、その一方または両方である。
【００１４】
成分ｉｉ）の物質は、多くの場合、これらの２種の（メタ）アクリル酸プロピレングリコール異性体の混合物である傾向がある。
（メタ）アクリル酸プロピレングリコールは、好ましくは異性体構造：
【００１５】
【化３】
2015520013.tif 000004
［式中、Ｒは、Ｈ、またはより好ましくはＣＨ３である。］を含むか、またはこの異性体構造である。好ましくは、この異性体構造は、存在するすべての（メタ）アクリル酸プロピレングリコール異性体の１０重量％超、より好ましくは２５重量％超、特に５０重量％超を占める。
【００１６】
成分ｉｉ）は、メタクリル酸プロピレングリコール、アクリル酸プロピレングリコールまたはその混合物を含んでもよい。好ましくは、成分ｉｉ）はメタクリル酸プロピレングリコールを含む。より好ましい事例において、成分ｉｉ）はメタクリル酸プロピレングリコールである。
【００１７】
好ましくは、成分ｉｉ）は、９重量部以下、より好ましくは８重量部以下、さらに好ましくは７重量部以下、特に６．５重量部以下、とりわけ６重量部以下で存在する。
好ましくは、成分ｉｉ）は、少なくとも０．１重量部、より好ましくは少なくとも１重量部、さらに好ましくは少なくとも２重量部、特に少なくとも３重量部、とりわけ少なくとも４重量部存在する。
成分ｉｉ）の量について特に好ましい範囲は、０．１から９、１から８、２から８、３から８および４から７重量部である。
好ましくは、これらの部は、メタクリル酸プロピレングリコール（すべての上述の異性体形態を含む）の量を意味する。
【００１８】
［モノマー組成物中の任意選択の成分］
モノマー組成物は１種または複数の追加のモノマーをさらに含んでもよい。
追加のモノマーは、好ましくは、成分ｉ）およびｉｉ）において既に言及したもの以外のエチレン性不飽和モノマーである。
追加のモノマーは、１種または複数の親水性または疎水性のモノマーであってもよい。追加の親水性および疎水性のモノマーの両方の組み合わせが、モノマー組成物中に存在してもよい。
【００１９】
［ｉｉｉ）親水性の追加のモノマー］
好ましい親水性の追加のモノマーは１個または複数の親水基を有する。親水基は、非イオン性、またはより好ましくはイオン性であってもよい。
非イオン性親水基はポリエチレンオキシ（末端がヒドロキシまたはアルキル鎖）を含む。その例としてはポリエチレングリコール（メタ）アクリラートが含まれる。好ましくは、そのようなモノマーが存在する場合、それらは、１０重量部未満、より好ましくは５重量部未満、特に２重量部未満を占め、とりわけ分散剤の調製に使用されるモノマーはポリエチレンオキシ基を含まない。これらの基は印刷画像の最終光学濃度を低下させる傾向があることを本発明者らは知ったので、好ましいポリマー分散剤にはポリエチレンオキシ基がない。
【００２０】
好ましくは、モノマー組成物は、ｉｉｉ）１個または複数のイオン性基をそれぞれ有する１種または複数のエチレン性不飽和親水性モノマーをさらに含む。
イオン性基は陰イオン性または陽イオン性であってもよい。陰イオン性基の例は、ホスホン酸、リン酸、スルホン酸、特にカルボン酸基を含む。これらは、遊離酸、塩の形態またはその組み合わせであってもよい。適切な塩形態は、アルカリ金属イオン（特にナトリウム、カリウムおよびリチウム）、アンモニウム、置換アンモニウムおよびアルカノールアンモニウムイオンを有するものを含む。
【００２１】
好ましくは、親水性の追加のモノマーは、１未満のＬｏｇ  Ｐ計算値を有する。好ましくは、Ｌｏｇ  Ｐ計算値は、１未満から−６、より好ましくは１未満から−３である。
Ｍａｎｎｈｏｌｄ，Ｒ．およびＤｒｏｓｓ，Ｋ．による総説（Ｑｕａｎｔ．Ｓｔｒｕｃｔ−Ａｃｔ．Ｒｅｌａｔ．１５，４０３−４０９，１９９６）には、化合物および特に薬物のＬｏｇ  Ｐ値を計算するための１４の方法が記載されている。この総説から、本発明者らは、「フラグメント法」および特にＡＣＤ  ｌａｂｓソフトウェアにより実施するフラグメント法を選んでいる。モノマーのＬｏｇ  Ｐ計算値は、市販のコンピュータソフトウェアを用いて、例えば、Ｌｏｇ  Ｐ  ＤＢソフトウェアの７．０４版またはそのソフトウェアのその後のバージョン（Ａｄｖａｎｃｅｄ  Ｃｈｅｍｉｓｔｒｙ  Ｄｅｖｅｌｏｐｍｅｎｔ  Ｉｎｃ（ＡＣＤ  ｌａｂｓ）から入手可能）を用いて計算することができる。あらゆるイオン性またはイオン化可能な基を、その中性の（イオン化していない）形態で計算する。ｌｏｇ  Ｐ値が小さいほど、より親水性が高いモノマーに相当する。
【００２２】
好ましい親水性の追加のモノマーは、２５℃で、少なくとも５重量％、より好ましくは少なくとも１０重量％の水中溶解度を有する。溶解度を求めるために、モノマーは、陰イオン性基の場合、水酸化カリウムで、陽イオン性基の場合、硝酸で１００％中和される。
【００２３】
好ましい親水性の追加のモノマーには、アクリル酸ベータカルボキシルエチル、イタコン酸、マレイン酸、フマル酸、クロトン酸、より好ましくはアクリル酸、特にメタクリル酸が含まれる。好ましくは、モノマー組成物中の成分ｉｉｉ）は、メタクリル酸であるか、またはメタクリル酸を含む。
【００２４】
好ましくは、モノマー組成物は、少なくとも０．１重量部、より好ましくは少なくとも１重量部、さらに好ましくは少なくとも２重量部、特に少なくとも４重量部、特に少なくとも６重量部、とりわけ少なくとも８重量部、とりわけ少なくとも１０重量部の量の追加の親水性モノマーをさらに含む。
好ましくは、モノマー組成物は、３５重量部以下、より好ましくは３０重量部以下、さらに好ましくは２５重量部以下、特に２０重量部以下、とりわけ１５重量部以下の親水性の追加のモノマーを含む。
好ましくは、モノマー組成物は、０．１から３５重量部、より好ましくは１から３５重量部、さらに好ましくは４から３０重量部、特に６から２５重量部、特に１０から２５重量部、とりわけ１０から１５重量部の追加の親水性のモノマーを含む。好ましくは、これらは、モノマー組成物中に存在するメタクリル酸の量である。
【００２５】
［ｉｖ）疎水性の追加のモノマー］
好ましい疎水性のエチレン性不飽和モノマーは、１個または複数の疎水基を有するものである。好ましい疎水基には、アルキル、アリール、シロキサンまたはフルオロアルキル基が含まれる。
好ましくは、追加の疎水性モノマーには、イオン性であれ非イオン性であれ親水基はない。例えば、これらには、好ましくは先に言及したイオン性基またはポリエチレンオキシ基を含まない。
好ましくは、疎水性エチレン性不飽和モノマーは、少なくとも１、好ましくは１から６、特に１から４のＬｏｇ  Ｐ計算値を有する。
好ましい疎水性の追加のモノマーは、２５℃で５重量％未満、より好ましくは２重量％未満の水中溶解度を有する。
【００２６】
好ましい疎水性エチレン性不飽和モノマーは、スチレンモノマー（例えばスチレン、アルファメチルスチレン）、芳香族（メタ）アクリラート（アクリル酸ベンジルおよびメタクリル酸ベンジル以外の）、Ｃ１−３０−ヒドロカルビル（メタ）アクリラート、ブタジエン、イソプレン、ポリ（Ｃ３−４）アルキレンオキシド基含有（メタ）アクリラート、アルキルシロキサンまたはフッ化アルキル基含有（メタ）アクリラートおよびビニルナフタレンである。
【００２７】
好ましくは、モノマー組成物は、５０重量部以下、より好ましくは３０重量部以下、さらに好ましくは１０重量部以下、特に２重量部以下、とりわけ０重量部の追加の疎水性モノマーを含む。
好ましくは、モノマー組成物は、１０重量部以下、より好ましくは５重量部以下、特に２重量部以下、とりわけ０重量部のマクロモノマーを含む。好ましくは存在しないマクロモノマーの例には、ポリアルキレンオキシ（メタ）アクリラート、スチレンマクロモノマーおよびポリシロキシ含有マクロモノマーが含まれる。
【００２８】
［好ましいモノマー組成物］
前述したことを考慮すると、好ましいモノマー組成物は：
ｉ）４０から９５部、より好ましくは６０から９０部、特に７０から９０部のメタクリル酸ベンジル；
ｉｉ）０．１から９部、より好ましくは２から８部、特に４から７部のメタクリル酸プロピレングリコール；
ｉｉｉ）１から３５部、より好ましくは６から２５部、特に１０から１５部のメタクリル酸；
ｉｖ）０から５０部、より好ましくは０から３０部、特に０から１０部の追加の疎水性モノマーを含み；
ここで、すべての部は重量により、成分ｉ）とｉｉ）の比は１０：１を超える。
すべての事例において、モノマー組成物中のすべてのモノマーの部の和は、好ましくは１００重量部になる。そのような事例において、モノマー成分の部の数は、モノマー組成物全体に対する重量パーセントと等しい。
【００２９】
［成分ｉ）と成分ｉｉ）の比］
好ましくは、成分ｉ）の成分ｉｉ）に対する重量比は、１１：１から１００：１、より好ましくは１１：１から５０：１、特に１１：１から２５：１、特に１１：１から２０：１、とりわけ１１：１から１６：１である。
【００３０】
本発明者らは以下の理由で本発明に驚かされた。
ｉ）（メタ）アクリル酸プロピレングリコールにはポリプロピレングリコール（メタ）アクリラートにおいて見いだされたような立体的に安定化するポリマー鎖がなく、そのため、それがそのような良好なコロイド安定性を分散液に与えるポリマー分散剤を提供することを見いだしたことは意外であり、
ｉｉ）良好なコロイド安定性を有する分散液が、Ｃ．Ｉ．ピグメントイエロー１５５および７４などの困難な顔料でさえ達成され、
ｉｉｉ）コロイド安定性の十分に有益な改善を得るのに必要とするポリマー分散剤中の（メタ）アクリル酸プロピレングリコールの量は予想外に低く、
ｉｖ）Ｃ．Ｉイエロー１５５および７４の分散液を調製するのに必要とする摩砕時間は予想外に短い。
【００３１】
［ポリマー分散剤の特性］
好ましくは、ポリマー分散剤は、１モル当たり１００，０００ｇ未満、より好ましくは５０，０００ｇ未満、特に４０，０００ｇ未満の重量平均分子量を有する。
好ましくは、ポリマー分散剤は、１モル当たり少なくとも１，０００ｇ、より好ましくは少なくとも５，０００ｇ、特に少なくとも１０，０００ｇの重量平均分子量を有する。
分子量は、好ましくはゲルパーミエーションクロマトグラフィー（ＧＰＣ）によって測定される。用いられる分子量標準は、好ましくはポリエチレングリコール、またはより好ましくはポリスチレンである。ＧＰＣに使用される溶離液は、好ましくはジメチルホルムアミド（ＤＭＦ）、テトラヒドロフラン（ＴＨＦ）またはアセトンである。これらのうち、ＤＭＦが好ましい。
【００３２】
ポリマー分散剤は、分散剤１ｇ当たり、好ましくは０．５から４ミリモル、より好ましくは０．５から３ミリモル、特に１から３ミリモル、特に１．０から２．５ミリモル、とりわけ１．２から２ミリモルの酸価を有する。
酸価はモノマー組成物から計算されてもよい。代替として、酸価は、滴定によって実験的に求められてもよい。
好ましくは、上述の酸価をもたらすポリマー分散剤中の酸基は、ホスホン酸および／またはカルボン酸のみ、より好ましくはカルボン酸基のみである。
ポリマー分散剤は、分岐または部分的に架橋していてよいが、好ましくは直鎖である（以下に言及する任意選択の架橋より前に）。
ポリマー分散剤は、モノマー繰り返し単位の分布に関してブロック、グラフトまたはより好ましくはランダム構造を有していてもよい。
【００３３】
ポリマー分散剤は好ましくは水に可溶である。好ましくは、「可溶」によって、本発明者らは、少なくとも５重量％、より好ましくは少なくとも１０重量％、特に少なくとも２０重量％、水に可溶であることを意味する。溶解度の測定のための水の好ましい温度は２５℃である。上記に言及したように、イオン性基は好ましくは１００％中和される。陰イオン性基の場合、好ましい中和剤は水酸化カリウムであり、陽イオン性基の場合は、好ましい中和剤は硝酸である。溶解過程は運動論的に非常に遅いので、本発明の分散剤を適切に溶解するために加熱が必要となる場合がある。したがって、溶解度を試験する好ましい方法は、まず、分散剤、水および必要な場合、任意の中和剤の混合物を８０℃に２時間加熱し、次いで２５℃に混合物を冷却して、２５℃で２４時間後溶解度を評価することである。
【００３４】
［ポリマー分散剤の調製］
ポリマー分散剤は任意の適切な手段によって作製されてもよい。適切な重合手法の例は、カチオン、アニオン、グループトランスファおよび遊離ラジカル重合を含む。
好ましい方法は遊離ラジカル重合である。適切な遊離ラジカル重合法には、懸濁、乳化、バルク重合、好ましくは溶液重合が含まれる。
好ましくは、分散剤は、水性または有機の液体担体の存在下で上記モノマー組成物の溶液重合によって調製される。適切な有機の液体担体には、アルコール、ケトン、エーテル、アミドおよびグリコールが含まれる。
適切な遊離ラジカル開始剤にはアゾおよびペルオキシドが含まれる。
重合は、好ましくは１種または複数の連鎖移動剤を用いて実施される。これらは好ましい低分子量の達成を支援する。好ましい連鎖移動剤はチオールである。
【００３５】
［分散液］
本発明の第２の態様によると、微粒子固体、液体媒体、および本発明の第１の態様によるポリマー分散剤を含む分散液が提供される。
分散液中の微粒子固体は、好ましくは３０から３００ｎｍ、より好ましくは５０から２００ｎｍ、特に６０から１５０ｎｍ、とりわけ７０から１２０ｎｍのＺ平均粒径を有する。粒径は、好ましくは光散乱装置、特にマルバーン・ゼータサイザー（商標）（Ｍａｌｖｅｒｎ  Ｚｅｔａｓｉｚｅｒ）によって測定される。
【００３６】
好ましくは、分散液は、
ｉ）０．１から４０部、より好ましくは０．１から２０部のポリマー分散剤；
ｉｉ）０．１から４０部、より好ましくは０．１から２０部の微粒子固体；
ｉｉｉ）５０から９９．８部、より好ましくは６０から９９．８部の液体媒体を含み；
ここで、ｉ）とｉｉｉ）の部の和は１００部であり、部はすべて重量による。
好ましくは、ポリマー分散剤は、微粒子固体の表面に少なくとも部分的に吸着される。このように、ポリマー分散剤は、コロイド状に微粒子固体を安定させるように最適に働く。
分散液（またはインク）中のポリマー分散剤の量は、微粒子固体の重量に対して、好ましくは１から１５０％、より好ましくは１から７０重量％、特に５から７０重量％、とりわけ１０から６０重量％である。
【００３７】
本発明のさらなる態様において、本発明の第１の態様によるポリマー分散剤、微粒子固体および液体媒体を含む組成物を分散する、特に微砕するステップを含む、本発明の第２の態様による分散液を調製する工程が提供される。分散工程は、撹拌、混合、振盪、ならびに摩砕および超音波処理などを含む。
「微砕」という語によって、本発明者らは、単に、微粒子固体の粒径を有意に低下させる傾向がある工程を意味する。微砕には、例えば超音波処理、ビーズ摩砕、微小流動化および高圧均質化が含まれる。微砕には、例えば撹拌、振盪、転動などの低剪断の分散工程は含まれない。
本発明の第１の態様によるもの以外の追加の分散剤もまた分散液の調製中に存在してもよい。そのような追加の分散剤が分散液の調製中に存在する場合、存在するすべての分散剤に対して、それらは、好ましくは５０％未満、より好ましくは２５％未満、特に１０％未満、とりわけ５％未満、存在する。
好ましくは、本発明の第１の態様によるポリマーは、分散または微砕ステップ中に存在する唯一の分散剤である。
【００３８】
［微粒子固体］
微粒子固体は任意の種類であってもよい。好ましくは、微粒子固体は色素、特に顔料である。顔料は、液体媒体に不溶の無機または有機の顔料物質、またはその混合物を含み、好ましくはそのような物質である。「不溶」によって、本発明者らは、液体媒体中で１％重量以下、より好ましくは０．１重量％以下の溶解度を有することを意味する。溶解度は、好ましくは２５℃の温度で測定される。溶解度は、好ましくはｐＨ８で測定される。好ましくは、溶解度は、水中、より好ましくは脱イオン水中で測定される。
【００３９】
顔料は有機でも無機でもよい。
好ましい顔料は、例えばカラーインデックスの第３版（１９７１）、後続の改訂版およびその補遺に、「顔料」という見出しの章で記載されている顔料のいずれの種類をも含む。
有機顔料の例は、アゾ（ジスアゾおよび縮合アゾ基を含む）、チオインジゴ、インダントロン、イソインダントロン、アンタントロン、アントラキノン、イソジベンゾアントロン、トリフェンジオキサジン、キナクリドンならびにフタロシアニン系列、特に銅フタロシアニンおよびその核ハロゲン化誘導体のほか、酸性、塩基性および媒染染料のレーキからのものである。好ましい有機顔料は、フタロシアニン、特に銅フタロシアニン顔料、アゾ顔料、インダントロン、アンタントロンおよびキナクリドンである。
好ましい無機質顔料には、カーボンブラック（特にガスブラック）、二酸化チタン、二酸化ケイ素、酸化アルミニウム、酸化鉄および硫化鉄が含まれる。
インクジェットに関して、特に適切な顔料は、カーボンブラック、Ｃ．Ｉ．ピグメントレッド１２２、Ｃ．Ｉ．ピグメントブルー１５：３およびＣ．Ｉ．ピグメントイエロー７４または１５５である。当然のことながら、多くの代替顔料がある。
好ましくは、顔料は、水に分散する基をその表面に共有結合するように表面処理されない。顔料は、好ましくは分散剤の助けがなければ水に分散性でない。
【００４０】
本発明者らは、本発明の第１の態様による分散剤がＣ．Ｉ．ピグメントイエローを分散させるのに特に有用であることを見いだした。
適切なＣ．Ｉ．ピグメントイエローの例には、１、２、３、５、６、１０、１２、１３、１４、１６、１７、６２、６５、７３、７４、７５、８１、８３、８７、９０、９３、９４、９５、９７、９８、９９、１００、１０１、１０４、１０６、１０８、１０９、１１０、１１１、１１３、１１４、１１６、１１７、１２０、１２１、１２３、１２４、１２６、１２７、１２８、１２９、１３０、１３３、１３６、１３８、１３９、１４７、１４８、１５０、１５１、１５２、１５３、１５４、１５５、１６５、１６６、１６７、１６８、１６９、１７０、１７１、１７２、１７３、１７４、１７５、１７６、１７７、１７９、１８０、１８１、１８２、１８３、１８４、１８５、１８７、１８８、１９０、１９１、１９２、１９３、１９４が含まれる。これらは、単独でまたは組み合わせて使用することができる。
これらのうち、有機アゾ顔料が特に好ましい。
特に好ましいＣ．Ｉ．ピグメントイエローは、イエロー１５５、特にイエロー７４を含む。本発明者らの検討において、Ｃ．Ｉ．ピグメントイエロー類ならびにＣ．Ｉ．ピグメントイエロー１５５および７４は、特に、適切な粒径で十分なコロイド安定性のある分散をさせるのが困難であることがわかった。
【００４１】
［液体媒体］
明瞭にするために、液体媒体という用語は、総称的に分散液の液体成分を記載するために使用する。液体媒体について明示される好適物は、特に、インク前駆体または顔料濃縮物である分散液を目標とする。すなわち、それは保存および輸送に適し、その後で顧客がインクおよびインクジェット印刷インクを調製するために使用してもよい分散液である。
液体媒体は全体として有機であってもよいが、好ましくは、水（すなわち、水性）であるか、または水を含む。本発明者らは、本発明の第１の態様によるポリマー分散剤が水性液体媒体のための分散剤として特に適切であることを見いだした。
分散液がインク前駆体である場合、液体媒体が実質的に水性であるということが好ましい。例えば、液体媒体が、２０％未満、より好ましくは１０％未満、特に５％未満、とりわけ０％の水混和性有機液体を含むのが好ましい。そのようなことによって、最終インクの配合者が、特定のハードウェアへの必要性に対する最終インキ性能を最適に調整するために、水混和性有機液体の種類および量を選択するのに可能な限り良好な範囲の選択ができるようになる。
【００４２】
液体媒体中への含有のための好ましい水混和性有機液体は、以下のものを含む：ｉ）Ｃ１−６アルカノール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノールおよびシクロヘキサノール；
ｉｉ）直鎖アミド、好ましくはジメチルホルムアミドまたはジメチルアセトアミド；
ｉｉｉ）水混和性エーテル、好ましくはテトラヒドロフランおよびジオキサン；
ｉｖ）ジオール、好ましくは２から１２個の炭素原子を有するジオール、例えばエチレングリコール、プロピレングリコール、ブチレングリコール、ペンチレングリコール、ヘキシレングリコールおよびチオジグリコールならびにオリゴ−およびポリ−アルキレングリコール、好ましくはジエチレングリコール、トリエチレングリコール、ポリエチレングリコールおよびポリプロピレングリコール；
ｖ）トリオール、好ましくはグリセリンおよび１，２，６−ヘキサントリオール；
ｖｉ）ジオールのモノ−Ｃ１−４−アルキルエーテル、好ましくは２から１２個の炭素原子を有するジオールのモノ−Ｃ１−４−アルキルエーテル、特に２−メトキシエタノール、２−（２−メトキシエトキシ）エタノール、２−（２−エトキシエトキシ）−エタノール、２−［２−（２−メトキシエトキシ）エトキシ］エタノール、２−［２−（２−エトキシエトキシ）−エトキシ］−エタノールおよびエチレングリコールモノアリルエーテル；
ｖｉｉ）環状アミド、好ましくは２−ピロリドン、Ｎ−メチル−２−ピロリドン、Ｎ−エチル−２−ピロリドン、カプロラクタムおよび１，３−ジメチルイミダゾリドン。
好ましくは、液体媒体は、水、および場合によって１種または複数の、特に場合によって１から３種の水混和性有機液体を含む。
【００４３】
［任意選択の架橋］
好ましくは、ポリマー分散剤は、微粒子固体の周囲で架橋している。より具体的には、各粒子が架橋したポリマー分散剤シェルでカプセル化されている微粒子固体粒子の分散液と等しい。
架橋反応は、イオン結合によってまたはより好ましくは共有結合によってポリマー分散剤を架橋してもよい。
架橋を容易にするために、ポリマー分散剤はそれ自体、架橋を容易にする共反応基対を含んでもよく、または、ポリマー分散剤が架橋性基を含んでもよく、外部架橋剤が添加されてもよい。
架橋反応物は、ＰＣＴ国際公開第２００５／０６１０８７号パンフレット６ページ表１に記載されている基のいずれかの対を利用してもよく、ここで、第２欄の「化合物中の反応基」は、架橋剤中の反応基として解釈することができる。
外部架橋剤添加の場合には、ポリマー分散剤は、好ましくはヒドロキシ、チオール、アミン、ホスホン酸および特にカルボン酸の酸基から選択される１個または複数の架橋性基を有する。
【００４４】
好ましい架橋剤には、イソシアナート、アジリジン、ｎ−メチロール、カルボジイミド、オキセタン、オキサゾリン、特にエポキシ基を有するものが含まれる。これらの反応基は、特に、ポリマー分散剤中の架橋性基がカルボン酸基である分散剤と合わせれば有用である。好ましい架橋剤は、エポキシ基を有し、より好ましくはエポキシ架橋剤はエポキシ基以外に架橋基を有していない。
好ましい架橋剤には、ソルビトールポリグリシジルエーテル、グリセリンポリグリシジルエーテル、ポリグリセリンポリグリシジルエーテル、ペンタエリトリトールポリグリシジルエーテル、トリメチロールプロパンポリグリシジルエーテル、レゾルシノールジグリシジルエーテル、ネオペンチルグリコールジグリシジルエーテル、１，６−ヘキサンジオールジグリシジルエーテル、水素化ビスフェノールＡジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリブタジエンジグリシジルエーテルが含まれる。これらのうち、ポリエテングリコールジグリシジルエーテル、トリメチロールプロパンポリグリシジルエーテルおよびポリグリセリンポリグリシジルエーテルが好ましい。この種類の架橋剤は、ナガセケムテックス株式会社（Ｎａｇａｓｅｃｈｅｍｔｅｘ）からデナコール（Ｄｅｎａｃｏｌ）（商標）の商品名で購入することができる。
好ましい実施形態において、架橋反応はエポキシ架橋剤によって果たされ、ポリマー分散剤は１個または複数のカルボン酸基を有する。
【００４５】
好ましくは、ステップ中の架橋は、分散液を好ましくは４０から１００℃の温度に加熱することによって実施される。架橋反応を加速または促進するために、触媒を添加することは時には有用である。
架橋中の分散液のｐＨは、好ましくは５から１３、特に７から１２である。
架橋反応がエポキシ基を伴う場合、反応がホウ酸塩および／またはホウ酸の存在下で実施されることが好ましい。
好ましくは、架橋ステップは、所定割合の下記成分を含む組成物を混合するステップを含む工程によって実施される：
（ａ）３０から９９．７部、好ましくは５０から９７部の液体媒体；
（ｂ）０．１から５０部、好ましくは１から３０部の顔料；
（ｃ）０．１から３０部、好ましくは１から３０部のポリマー分散剤；および
（ｄ）０．００１から３０部、好ましくは０．０１から１０部の架橋剤。
ここで、部は重量による。
好ましくは、架橋反応において使用される架橋剤の量は、ポリマー分散剤の酸価をポリマー分散剤１ｇ当たり０．１から１．５ミリモル、好ましくは０．１から１ミリモル、低下させるのに化学量論的に十分である。化学量論の計算は、架橋剤中の架橋基とポリマー分散剤中の共反応基の間の１００％有効な反応物を仮定している。
【００４６】
［任意選択の精製］
好ましくは、分散液は、インクに調合される前に精製される。精製は、精密濾過、脱イオン樹脂、遠心分離、続いて傾瀉法および洗浄を含む任意の適切な方法によることができる。好ましい方法は、膜濾過、特に限外濾過である。
【００４７】
［インク］
本発明の第３の態様によると、本発明の第２の態様による分散液および液体ビヒクルを含むインクが提供される。好ましくは、インクはインクジェット印刷インクである。
用語「液体ビヒクル」によって、本発明者らは、好ましくは、印刷、特にインクジェット印刷に適するインクの液体成分を意味する。
インク、特にインクジェット印刷インクに関して、液体ビヒクルは、好ましくは水、および先に言及した１種または複数の水混和性有機液体を含む。液体ビヒクルは、液体媒体について先に言及した分散液用のそれと同一であってもよいが、しかし、より一般にはインク用の液体ビヒクルはより大量の先に言及した水混和性有機液体を含む。
インクは、水、および６０重量％未満、より好ましくは５０％未満、さらに好ましくは４０重量％未満、特に３５重量％未満、とりわけ３０重量％未満の１種または複数の水混和性有機液体を含むのが好ましい。インクは、少なくとも１重量％、より好ましくは少なくとも５重量％、特に少なくとも１０重量％、とりわけ少なくとも１５重量％の１種または複数の水混和性有機液体を含むことが好ましい。
本発明者らは、水混和性有機液体の量が比較的多い場合、および／または選択された水混和性有機液体が比較的疎水性の場合、本ポリマー分散剤によって提供される改善されたコロイド安定性の利益が最も顕著であることを見いだした。
【００４８】
インクは、好ましくは、染料または顔料などの少なくとも１種の色素を含む。
好ましくは、インク中、微粒子固体は顔料である。好ましくは、インク中に他の色素は存在しない。
好ましくは、インクジェット印刷に関して、インクは３０ｍＰａ・ｓ未満、より好ましくは２０ｍＰａ・ｓ未満、特に１０ｍＰａ・ｓ未満の粘度を有する。粘度は好ましくは少なくとも２ｍＰａ・ｓである。好ましくは、粘度はニュートン粘性である。好ましくは、粘度は２５℃で測定される。好ましくは、粘度は１００ｓ−１の剪断速度を使用して測定される。粘度は、好ましくはコーン・プレート形状を使用して測定される。粘度を測定するための好ましい装置は、ＴＡインストルメンツ（ＴＡ  Ｉｎｓｔｒｕｍｅｎｔｓ）レオメーターである。
【００４９】
好ましくは、インクは、以下を含む：
ｉ）０．１から１０部、より好ましくは１から１０部の本発明の第１の態様によるポリマー分散剤；
ｉｉ）０．１から１０部、より好ましくは１から１０部の顔料（微粒子固体として働く）；
ｉｉｉ）８０から９９．８部、より好ましくは８０から９８部の液体ビヒクル。
ここで、すべての部は重量による。
ポリマー分散剤と顔料の比は上記の通りであるのが好ましい。
好ましくは、インクは、２５℃の温度で測定したとき、２０から６５ダイン／ｃｍ、より好ましくは３０から６０ダイン／ｃｍの表面張力を有する。表面張力は、好ましくはキブロン・アクアパイ（Ｋｉｂｒｏｎ  ＡｑｕａＰｉ）を使用して測定される。
インクのｐＨは、好ましくは４から１１、より好ましくは７から１０である。
インクがインクジェット印刷インクとして使用される場合、インクは、好ましくは５００ｐｐｍ未満、より好ましくは１００ｐｐｍ未満の濃度のハロゲン化物イオンを有する。インクは１００ｐｐｍ未満、より好ましくは５０ｐｐｍ未満の二価および三価金属を有することが特に好ましい。上記に使用される百万分率は、インクの合計重量に対する重量部を指す。結果として生じたインク中のイオンのこれらの低濃度は、上述の精製ステップによって達成することができる。
インクは、好ましくは１ミクロンを超える粒径を有する粒子を除去するように処理されている。これは、遠心分離または濾過によって行われてもよい。
【００５０】
インクは、場合によって１種または複数のインク添加剤を含んでもよい。好ましくは、インクは、粘性調整剤、ｐＨ緩衝剤、金属キレート剤、界面活性剤、腐食防止剤、殺生剤、染料、水混和性有機溶媒（複数可）および／または焦げつき低減剤から選択される１種または複数の添加剤をさらに含む。
好ましくは、インクは、界面活性剤、特にアセチレン基を含む界面活性剤を含む。好ましいその例には、アセチレンジオールおよびアセチレンエトキシラートが含まれる。これらは、サーフィノール（商標）（Ｓｕｒｆｙｎｏｌ）の商品名でエアープロダクツ（Ａｉｒｐｒｏｄｕｃｔｓ）から得ることができ、その好ましい例には４６５および１０４Ｅが含まれる。
【００５１】
［カートリッジ］
本発明の第４の態様によると、本発明の第３の態様によるインクを含む槽を備えるインクジェット印刷機カートリッジが提供される。
【００５２】
［印刷機］
本発明の第５の態様によると、本発明の第４の態様によるカートリッジを備えるインクジェット印刷機が提供される。インクジェット印刷機は、圧電、加熱、音響式および静電気式インクジェット印刷機を含む、特定の限定を有する任意の種類であってもよい。
【００５３】
［基材］
本発明の第６の態様によると、本発明の第３の態様によるインクを用いて印刷される基材が提供される。
基材は、限定されない任意の種類であってもよい。好ましい基材には、紙、プラスチックおよび繊維材料が含まれる。
好ましい基材は、紙、例えば普通紙、または酸、アルカリまたは中性の性質を有する処理紙である。紙には、インクジェット受容層があってもよい。受容層は膨潤性、または多孔性の種類であってもよい。市販の紙の例は、国際公開第２００７／１４８０３５号パンフレット、１３ページ２４行から３７行の最後に記載されている通りであり、これは参照によって本明細書に組み込まれる。好ましくは、基材は普通紙である。好ましくは、基材はインク定着剤を含まない。存在しないことが好ましいインク定着剤の例は、陽イオン性有機アミンおよび陽イオン性ポリマーを含む。
【００５４】
［使用］
本発明の第７の態様によると、インクジェット印刷インクを調製するための本発明の第１の態様によるポリマー分散剤の使用が提供される。
【実施例】
【００５５】
ここで、本発明を以下の非限定的な例によって説明するが、断りのない限り、すべての部は重量による。
【００５６】
［１．中和されたポリマー分散剤溶液の調製−（Ｅ１）］
［１．１．ポリマー分散剤溶液（ＤＳ１）の調製］
モノマーのメタクリル酸ベンジル（２３３．０５ｇ、１３２２．５７ミリモル）、メタクリル酸プロピレングリコール（１７．１５ｇ、１１８．９６ミリモル）およびメタクリル酸（３８．２１ｇ、４４３．８４ミリモル）を互いに、および連鎖移動剤３−メルカプトプロピオン酸ブチル（６．８０ｇ、４１．９１ミリモル）と共に混合した。次いで、モノマー供給物を提供するためにモノマーと連鎖移動剤の混合物をジプロピレン（ｄｉｐｒｏｙｌｅｎｅ）グリコール（１１０．６６ｇ）に溶解した。
熱開始剤、トリゴノックス（Ｔｒｉｇｏｎｏｘ）２１Ｓ（４．８０ｇ）を、開始剤供給を提供するためにジプロピレン（ｄｉｐｒｏｙｌｅｎｅ）グリコール（１４７．５６ｇ）に溶解した。
ジプロピレングリコール（１９１．７９ｇ）を反応容器中で８５℃に暖めた。窒素ガス中で泡立たせることにより反応容器をパージした。反応容器の内容物を撹拌しながら、モノマー供給物および開始剤供給物をそれぞれ４および５時間にわたり添加した。反応器の温度は、初めから終わりまで８５℃（＋／−１℃）に維持した。不活性の窒素ガス雰囲気もこの時間の間維持した。供給が完了したら、容器の内容物を８５℃でさらに１時間撹拌した。これらのステップによってモノマーを重合して、ジプロピレングリコール中４０重量％溶液の形態のポリマー分散剤（Ｄ１）を調製した。
ＤＭＦ溶媒およびポリスチレン標準を使用しゲルパーミエーションクロマトグラフィーによって測定されるポリマー分散剤（Ｄ１）の分子量は、Ｍｎ（数平均）２０，６００およびＭｗ（重量平均）３１，２００であった。このようにして、ステップ１でポリマー分散剤溶液（ＤＳ１）を調製した。
【００５７】
［１．２．ポリマーの中和］
上記ステップ１．１で調製したポリマー分散剤溶液（ＤＳ１）（７５０ｇ）を４５％水酸化カリウム水溶液（４４．２９ｇ）および水（７７３．３６ｇ）を含む水溶液の添加によって中和して、２０重量％の固形分含有率が得られた。このようにして中和ポリマー分散剤溶液（Ｅ１）を調製した。
【００５８】
［１．３．比較の中和ポリマー分散剤溶液の調製］
表１に示したモノマー組成物をステップ１．１に指定されたものの代わりに使用し、水酸化カリウムの量を調節したという点を除いて、比較の中和ポリマー分散剤溶液ＣＥ１からＣＥ４の系列を先のステップ１．１および１．２の通りに調製した。
【表１】
2015520013.tif 000005
【００５９】
［２．ミルベースおよび比較のミルベースの調製］
［２．１．ミルベース（１）の調製］
顔料粉末（２２ｇのＴＲＹ１３−Ｃ．Ｉ．ピグメントイエロー７４顔料  旧大日精化工業株式会社（ＤａｉｎｉｃｈｉＳｅｉｋａ  Ｃｏｌｏｒ  Ｃｈｅｍｉｃａｌｓ  Ｍｆｇ））、中和ポリマー分散剤溶液Ｅ１（５５ｇ）および水（２３ｇ）を互いに混合し、予備混合物を形成した。
１ｍｍのポリマービーズを含有する水平再循環式ビーズミル（ネッチ社（Ｎｅｔｚｓｃｈ））へ予備混合物を移し４５分間摩砕した。最初の摩砕の後、０．３ｍｍのポリマービーズを含有する別の水平再循環式ビーズミル（ネッチ社）へ混合物を移した。次いで、この混合物を１０時間摩砕した。結果として生じた分散液をビーズからポンプで吸い出し、純水の添加によって１０重量％の顔料固形分含有率に調節した。これをミルベース（１）とした。結果として得られたミルベース中の顔料粒子は、マルバーン・ゼータサイザー（商標）を使用して測定すると、８９ｎｍのＺ平均粒径を有していた。
【００６０】
［２．２．比較のミルベース（１）から（４）の調製］
比較のミルベース（１）から（４）は、中和ポリマー分散剤溶液ＣＥ１からＣＥ４をＥ１の代わりに使用したという点を除いて正確にミルベース（１）と同一の方法で調製した。正確な対応は表２に示す通りであった。
【表２】
2015520013.tif 000006
【００６１】
［３．カプセル化顔料の分散液の調製］
［３．１．カプセル化顔料分散液（ＥＰＤ１）の調製］
次いで、ステップ２．１で調製したミルベース（１）中の分散剤を、架橋剤デナコールＥＸ５２１（Ｎａｇａｓｅによって供給されている）を使用して架橋した。これによって分散剤中のカルボン酸基を共有結合で架橋し、それによって顔料粒子をカプセル化した。架橋反応は、ホウ酸（アルドリッチ社（Ａｌｄｒｉｃｈ）から入手）の存在によって制御した。ミルベース（１）（４５０ｇ）、デナコールＥＸ５２１（０．９６５ｇ）およびホウ酸（０．２７８ｇ）の混合物を調製した。架橋反応は、上記混合物を約６５℃の温度に５時間加熱することにより達成した。このようにしてカプセル化顔料分散液（ＥＰＤ１）を調製した。
【００６２】
［３．２．比較のカプセル化顔料分散液ＣＥＰＤ１からＣＥＰＤ４の調製］
ミルベース（１）を比較のミルベースと置き換えたという点を除いて、比較のカプセル化顔料分散液をステップ３．１に記載した通りに調製した。さらに、架橋剤の種類、架橋剤の量およびホウ酸の量も調節した。正確な量は表３に示す通りであった。
【表３】
2015520013.tif 000007
【００６３】
［４．限外濾過］
上記ステップ３．１および３．２において調製したカプセル化顔料分散液を、５０ｋＤの孔径を有する膜を使用する限外濾過によって精製した。カプセル化顔料分散液１体積当たり純粋な脱イオン水およそ１０洗浄体積を用いて、各カプセル化顔料分散液を透析濾過した。次いで、限外濾過膜を使用して、カプセル化分散液をおよそ１０重量％の固形分含有率へ濃縮し戻した。
【００６４】
［５．インクの調製］
［５．１．インク１］
上記ステップ４で調製した精製ＥＰＤ  １を、以下のインク調合物に希釈してインク１を調製した：
エチレングリコール      １５．００ｇ
トリエチレングリコールモノブチルエーテル      １０．００ｇ
サーフィノール（商標）４６５      ０．７ｇ
精製ＥＰＤ  １      ５０ｇ
水      ２４．３ｇ
【００６５】
［５．２，比較のインク１から４］
比較のインク１から４を、精製した比較のカプセル化顔料分散液ＣＥＰＤ１からＣＥＰＤ４を使用するという点を除いてインク１と同一の方法で調製した。
【００６６】
［６．試験法］
［６．１．光散乱による平均粒径］
各インク中の粒子の平均粒径は、マルバーン・ゼータサイザー（商標）（Ｚ平均値の記録）、およびマイクロトラック社（Ｍｉｃｒｏｔｒａｃ  Ｉｎｃ．）からのナノトラック（Ｎａｎｏｔｒａｃ）装置（Ｍｖ平均値の記録）を使用して測定した。
【００６７】
［６．２．単一粒子の光学的検出（ＳＰＯＳ）］
単一粒子の光学的検出を使用して０．５ミクロンを超える粒径を有する粒子の数を測定した。使用した装置はアキュサイザー（Ａｃｃｕｓｉｚｅｒ）（商標）７８０−ＡＰＳであった。試料はすべて、インク中顔料１重量％に希釈した後に測定した。
インクはオーブン中で密封した瓶に６０℃で４週間間保存した。インクは冷却して、その測定を繰り返した。
【００６８】
［６．３．沈降］
インク試料中の沈降物の量は、沈降の兆候に関して透明な保存瓶の底部を検査することにより目視で求めた。等級は、沈降が、０−無し、１−微量、２−少量、３−中程度および４−大量であった。
【００６９】
［７．試験の方法論］
初期の各インクに関しては、試験６．１から６．３すべてを適用した。次いで、インクを６０℃の温度で４週間保存し、この試験を繰り返した。結果は、以下の表４に示す。
デルタＭｖ平均は、Ｍｖ平均（保存後）−Ｍｖ平均（初期）によって得られる。
デルタＺ平均は、Ｚ平均（保存後）−Ｚ平均（初期）によって得られる。
ＳＰＯＳの結果は保存試験後の試料から得られる。ＳＰＯＳ比の値は、保存後のＳＰＯＳ値を初期のＳＰＯＳ値で除することによって得られる。
沈降のスコアは、保存後の試料から直接得られる。試料はすべて、最初は沈降を示さなかった。
【００７０】
［結果］
【表４】
2015520013.tif 000008
明確に解るように、インク１は、比較のインク１から４のいずれよりはるかに良好なコロイド安定性を有していた。このようにして本発明による分散剤は、Ｃ．Ｉ．ピグメントイエロー７４などの困難な顔料でさえ、６０℃のより高い保存温度でさえ、またトリエチレングリコールモノブチルエーテルなどのより疎水性液体を含むインク中でさえ、優れたコロイド安定性を有する分散液およびインクを提供する。
【国際調査報告】
2015520013.tif 000009
2015520013.tif 000010